실시 예 및 비 교예 에서 제작 한 고체 전해질 층 용 슬러리 조성물 을 두께 14 ㎛ 의 알루미늄박 의 단면 에 갭 200 ㎛ 의 코터 로 도포 하 고 , 80 ℃ 의 핫 플레이트 에서 건조 시킴 으로써 고체 전해질 층 을 형성 하 여 , 이 를 시험편 으로 하 였 다 . 이 시험편 을 직경 10 ㎜ 의 금속 펀치 로 타발 한 후 , 프레스 기 로 2 MPa 의 압력 으로 압밀 화 하 였 다 . 프레스 처리 에 사용 한 금속 환봉 의 단면 을 관찰 하 였 다 . 표면 에 고체 전해질 이 부착 되 거나 , 바인더 폴리머 가 잔존 하 거나 하 는 등 에 의해 , 오염 이 발생 하 지 않 은 것 을 목시 로 확인 하 였 다 . 오염 이 부착 되 지 않 은 것 은 프로세스 성 이 우수 한 것 을 나타낸다 .